КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение относится к промышленности строительных материалов, в частности к составам керамических масс, которые могут быть использованы для изготовления облицовочной плитки.
Известна керамическая масса, содержащая, мас.%: глину 15,0-35,0; мел 5,0-18,0; плиточный бой 2,0-5,0; компонент из группы перлит, нефелиновый концентрат 15,0-20,0; трепел 40,0-45,0 [1].
Задача изобретения состоит в повышении водостойкости изделий, полученных из керамической массы.
Технический результат достигается тем, что керамическая масса для изготовления облицовочной плитки, включающая глину, мел, плиточный бой, нефелиновый концентрат, дополнительно содержит предварительно прокаленный шлам бората кальция при следующем соотношении компонентов, мас.%; глина 74,4-78,0; мел 0,3-0,5; плиточный бой 0,3-0,5; нефелиновый концентрат 15,0-20,0; предварительно прокаленный шлам бората кальция 5,0-6,0.
2
2
3
2
3
3
В составе керамической массы могут быть использованы глины (бентониты), содержащие, мас.%: SiO 64,7-73,0; AlO 9,87-13,41; FeO 1,92-2,72; CaO 0,98-1,6; MgO 2,13-2,99; SO 0,51-0,81; п.п.п.11,45-14,32.
В качестве плиточного боя может быть использован бой бракованной облицовочной плитки после обжига.
2
2
3
2
3
2
2
Нефелиновый концентрат имеет состав, мас.%: SiO 43,0-45,0; AlO 28,0-30,0; FeO 3,0-4,0; CaO 1,0-1,5; NaO+KO 16,0-18,0; п.п.п. 1,0-2,0.
2
2
3
2
Шлам бората кальция содержит, мас.%: SiO 0,15; BO 41,68; CaO 36,29; NaO 16,0; п.п.п. 46,0.
В таблице приведены составы керамической массы.
Компоненты
Состав, мас.%:
1
2
3
Глина
74,4
75,7
78,0
Мел
0,3
0,4
0,5
Плиточный бой
0,3
0,4
0,5
Нефелиновый концентрат
20,0
18,0
15,0
Шлам бората кальция
5,0
5,5
6,0
Водопоглощение плитки, %
5-7
5-7
5-7
2
Шлам бората кальция прокаливают при температуре 500-600°C. Компоненты дозируют в требуемых количествах и размалывают до получения порошков с удельной поверхностью 2500-4000 см/г, смешивают и готовят керамическую массу с влажностью 9-13%. Из керамической массы прессуют облицовочную плитку, на ее поверхность наносят (напыляют) слой цветной глазури и при температуре 1000°C проводят обжиг.
Источник информации
1. SU 937416, С04B 33/00, 1982.